(57)【特許請求の範囲】
【請求項１】
カリウムを含むガラス基材又はカリウムを含む無機層でコーティングされたガラス基材と、
前記ガラス基材上に１．８〜２．１の屈折率（ＲＩ）を有するガラスフリットから形成した内部光抽出層と、
を含み、
前記内部光抽出層が前記ガラス基材又は前記無機層との界面に界面空隙層を含んでおり、
前記界面空隙層は、前記ガラス基材又は無機層でコーティングされたガラス基材と接触した開放気孔を有する層である、
発光装置用積層体。
【請求項２】
前記ガラス基材がソーダ石灰ガラス基材である、請求項１に記載の積層体。
【請求項３】
前記ガラス基材の表面又は最外領域がカリウムで処理されている、請求項１又は２に記載の積層体。
【請求項４】
前記ガラス基材又は前記無機層の表面がカリウムを１〜１５重量％の濃度で含む、請求項１〜３のいずれかに記載の積層体。
【請求項５】
前記界面空隙層が１〜５μｍの厚さを有し、かつ、前記界面空隙層が４０〜９０％の空隙面積率を有する、請求項１〜４のいずれかに記載の積層体。
【請求項６】
前記ガラスフリットが、当該ガラスフリットの合計重量基準で５５〜８４重量％のＢｉ2Ｏ3、０〜２０重量％のＢａＯ、５〜２０重量％のＺｎＯ、１〜７重量％のＡｌ2Ｏ3、５〜１５重量％のＳｉＯ2、５〜２０重量％のＢ2Ｏ3、及び０．０５〜３重量％のＮａ2Ｏを含む、請求項１〜５のいずれかに記載の積層体。
【請求項７】
前記内部光抽出層が、前記ガラス基材又は前記無機層との界面に前記界面空隙層を含むガラスフリットの単層を有する、請求項１〜６のいずれかに記載の積層体。
【請求項８】
前記内部光抽出層が、前記ガラス基材又は前記無機層との界面に前記界面空隙層を含む第１ガラスフリット層と、当該第１ガラスフリット層を覆いこれと接触する第２ガラスフリット層とを有する、請求項１〜６のいずれかに記載の積層体。
【請求項９】
前記内部光抽出層がガラスフリットの単層又は二重層を含み、最外面に散乱要素を含んでいない、請求項１〜８のいずれかに記載の積層体。
【請求項１０】
前記散乱要素が空隙又は粒子であり、前記内部光抽出層が最外面から少なくとも２μｍの最外領域に前記散乱要素を含んでいない、請求項９に記載の積層体。
【請求項１１】
前記内部光抽出層が６〜３０μｍの合計厚さを有する、請求項１〜１０のいずれかに記載の積層体。
【請求項１２】
前記内部光抽出層が１ｎｍ未満の最外表面粗さ（Ｒａ）を有する、請求項１〜１１のいずれかに記載の積層体。
【請求項１３】
カリウムの濃度が、前記ガラス基材と前記内部光抽出層との界面から前記内部光抽出層の最外面へ向かって小さくなっている、請求項１〜１２のいずれかに記載の積層体。
【請求項１４】
カリウムが前記内部光抽出層の最外面で１重量％未満の濃度を有する、請求項１〜１３のいずれかに記載の積層体。
【請求項１５】
当該発光装置用積層体上に形成された透明な電極層をさらに含む、請求項１〜１４のいずれかに記載の積層体。
【請求項１６】
発光装置用積層体を作製する方法であって、
カリウムを含むガラス基材を用意すること、
ガラスフリットペーストを前記ガラス基材上に適用して第１ガラスフリット層を形成すること、
前記第１ガラスフリット層を乾燥させること、及び
乾燥した前記第１ガラスフリット層を焼結させて、１．８〜２．１の屈折率を有する内部光抽出層を形成すること、
を含み、
前記内部光抽出層が前記ガラス基材との界面に界面空隙層を含んでおり、
前記界面空隙層は、前記ガラス基材と接触した開放気孔を有する層である、
発光装置用積層体の作製方法。
【請求項１７】
前記ガラスフリットペーストが散乱要素を含まない、請求項１６に記載の方法。
【請求項１８】
発光装置用積層体を作製する方法であって、
ガラス基材を用意すること、
カリウムを含むガラスフリットペーストを前記ガラス基材上に適用すること、
前記ガラスフリットペーストでコーティングしたガラス基材を乾燥し焼結させて、カリウムを含むガラスフリットを含む無機層でコーティングしたガラス基材を形成すること、
ガラスフリットペーストを前記無機層でコーティングしたガラス基材上に適用して第１ガラスフリット層を形成すること、
前記第１ガラスフリット層を乾燥すること、及び
乾燥した前記第１ガラスフリット層を所定の第１温度で焼結させて、１．８〜２．１の屈折率を有する内部光抽出層を形成すること、
を含み、
前記内部光抽出層が前記無機層との界面に界面空隙層を含んでおり、
前記界面空隙層は、前記無機層と接触した開放気孔を有する層である、
発光装置用積層体の作製方法。
【請求項１９】
前記無機層でコーティングしたガラス基材上に適用するガラスフリットペーストが散乱要素を含まない、請求項１８に記載の方法。
【請求項２０】
焼結した前記第１ガラスフリット層上に別のガラスフリットペーストを適用して、第２ガラスフリット層を形成すること、
前記第２ガラスフリット層を乾燥すること、及び
乾燥した前記第２ガラスフリット層を所定の第２温度で焼結させて、１．８〜２．１の屈折率を有する内部光抽出層のための二重フリット層構造体を形成すること、
をさらに含む、請求項１６〜１９のいずれかに記載の方法。
【請求項２１】
前記別のガラスフリットペーストが散乱要素を含まず、前記第２ガラスフリット層が突出部のない表面を有する、請求項２０に記載の方法。
【請求項２２】
カリウムの濃度が、前記ガラス基材又は前記無機層と前記内部光抽出層との界面から前記内部光抽出層の最外面に向かって小さくなる、請求項１６〜２１のいずれかに記載の方法。
【請求項２３】
前記界面空隙層が１〜５μｍの厚さを有し、かつ、前記界面空隙層が４０〜９０％の空隙面積率を有する、請求項１６〜２２のいずれかに記載の方法。
【請求項２４】
前記第１又は第２ガラスフリット層の最外面が１重量％未満の濃度でカリウムを含む、請求項１６〜２３のいずれかに記載の方法。
【請求項２５】
前記第１ガラスフリット層を５００℃と５９０℃の間の第１焼結温度で焼結させる、請求項１６〜２４のいずれかに記載の方法。
【請求項２６】
前記ガラス基材がソーダ石灰ガラス基材である、請求項１６〜２５のいずれかに記載の方法。
【請求項２７】
前記ガラス基材の表面又は最外領域をカリウムで処理する、請求項１６〜２６のいずれかに記載の方法。
【請求項２８】
前記ガラス基材の表面が１〜１５重量％の濃度でカリウムを含む、請求項１６〜２７のいずれかに記載の方法。
【請求項２９】
前記第１ガラスフリットが、当該ガラスフリットの総重量基準で、５５〜８４重量％のＢｉ2Ｏ3、０〜２０重量％のＢａＯ、５〜２０重量％のＺｎＯ、１〜７重量％のＡｌ2Ｏ3、５〜１５重量％のＳｉＯ2、５〜２０重量％のＢ2Ｏ3、及び０．０５〜３重量％のＮａ2Ｏを含む、請求項１６〜２８のいずれかに記載の方法。
【請求項３０】
前記内部光抽出層が６〜３０μｍの合計厚さを有する、請求項１６〜２９のいずれかに記載の方法。
【発明の詳細な説明】
【技術分野】
【０００１】
本発明は、発光装置のための積層体及びその作製方法に関し、当該積層体は、ガラス基材と内部光抽出層との界面での光損失を最小限に抑えることによって外部光効率を増強するために光の散乱を誘起する界面空隙層を含む。本発明の発光装置用積層体は、光学装置、例えば有機発光ダイオード（ＯＬＥＤ）、バックライト、照明産業などの分野に特に好適である。
【背景技術】
【０００２】
光学装置、例えばＯＬＥＤは、発光構造に応じて、光がガラス基材へ向かって放射される底面発光型構造と、光がガラス基材と反対方向に放射される上面発光型構造とに分類することができる。底面発光型構造では、カソードがアルミニウムなどの金属薄膜を使用することによって反射体としての役割を果たし、そしてアノードが酸化インジウムスズ（ＩＴＯ）などの透明な酸化物導電性フィルムを使用することによって、光がその中を通って放射される経路としての役割を果たす。上面発光型構造では、カソードは非常に薄い銀薄膜を含む多層薄膜として形成され、光はカソードを通して放射される。照明パネルの分野では、光が両面を通して放射される透明パネルを除いて、底面発光型構造が概ね使用され、上面発光型構造はまれにしか使用されない。
【０００３】
ＯＬＥＤなどの光学装置用に使用される積層体では、放射される光の約２０％だけが外部に放射され、放射される光の約８０％は失われる。これは、２つの理由のうちの１つ、すなわち、ガラス基材と透明な電極と有機層の屈折率の差による導波効果、及びガラス基材と空気の屈折率の差に起因する全反射効果のうちの１つによって引き起こされる。
【０００４】
これは、内部有機層の屈折率は約１．７〜１．８であり、透明電極として一般に使用されるＩＴＯの屈折率は約１．９であり、これら２層の厚さは約２００ｎｍ〜４００ｎｍであり（非常に薄い）、そして基材として使用されるガラスの屈折率は約１．５である条件のために、ＯＬＥＤに平面導波路が自然に形成されるからである。導波効果によって失われる光の量は、放射される光の約４５％と算出される。
【０００５】
さらに、ガラス基材の屈折率は約１．５であり、外気の屈折率は１．０であるので、光がガラス基材から外側に放射される場合に臨界角又はそれ以上で入射する光は全反射を起こし、ガラス基材の内部に隔離される。隔離される光の量は、放射される光の約３５％である。
【０００６】
結果として、光学装置のために使用される積層体では、ガラス基材と透明電極と有機層との間の導波効果、及びガラス基材と空気との間での全反射効果のために、放射される光の約２０％だけが外部に放射される。ＯＬＥＤなどの光学装置の発光効率は上述したレベルと同程度に低いため、光学装置の外部光効率も低レベルにとどまる。
【０００７】
したがって、光学装置の外部光効率を増強するために、光学装置の内部に隔離された光を抽出するための技術が必要とされている。光抽出に関する技術は、光学装置の効率、輝度、及び耐用年数を増大させる中核技術であるとして次第に大きな注目を集めている。外部光抽出技術及び内部光抽出技術が、光抽出技術の２つのタイプである。外部光抽出技術は、ガラス基材の内部に隔離された光を抽出することに関係し、一方、内部光抽出技術は、有機層とＩＴＯとの間に隔離された光を抽出することに関係する。
【０００８】
外部光抽出技術では、微小レンズアレイ（ＭＬＡ）フィルム、光散乱フィルムなどを光学装置の外側に接着させて光効率を増強する技術がある程度まで確立されている。しかしながら、内部光抽出技術はいまだ実用化レベルに達していない。内部光抽出技術は、光学装置の外部光効率を３倍又はそれ以上増強するために有効であると理論的には考えられている。しかしながら、内部光抽出層と透明電極層との間の界面特性は光学装置の耐用年数に有意に影響を及ぼし、そして内部光抽出層として使用される材料の物理的特性は光学装置の熱安定性などの特定の特性に有意に影響を及ぼすので、この技術は充分な光学的効果を提供することに加えて、電気的、機械的、及び化学的特性をあらゆるレベルで満たさなければならない。
【０００９】
以前の研究によると、内部光散乱層、基材面の変形、屈折率調節層、フォトニック結晶、ナノ構造形成法などが、内部光を抽出するために有効であることが知られている。内部光抽出技術の主な目的は、導波効果により隔離された光を臨界角以下の入射角を形成するために散乱、回折、又は屈折させ、それによって光導波路を通過した光を抽出することである。
【００１０】
特許文献１〜３は、異なる屈折率を有する２つの物質を使用することによって内部から光を抽出する方法を開示する。これらの特許文献は、内部光抽出層として、高い屈折率（第１屈折率）を有する基礎材料及びその基礎材料中に含まれる当該基礎材料の第１屈折率とは異なる第２屈折率を有する複数の散乱材料（例えば、気泡又は析出結晶）を使用する。ガラスフリットを基礎材料として使用し、そして気泡を散乱材料として使用する事例では、ガラスフリットを焼結させる際にガラスの内部の隙間によって、又はガラスが軟化する際にガラス層の表面に付着した有機材料などの材料の分解から生じる二酸化炭素（ＣＯ2）などのガスを生成させることによって、球状気泡が形成される。また、これらの特許文献は、ガラス基材として旭硝子社製の高価なＰＤ２００基材を使用する。
【００１１】
特許文献４は、複数の散乱材料として無機蛍光体粉末を含む内部光抽出層を開示する。ガラス基材としてアルカリ金属を含むガラス基材を使用する場合、アルカリ金属成分が拡散し、これは散乱層内部の散乱材料の特性に影響を及ぼす。特に、散乱材料が蛍光体である場合、蛍光体はアルカリ成分によって弱められるので、蛍光体はその特性を示すことができない。この理由から、特許文献４もアルカリ金属が拡散するのを防止するためにガラス基材として旭硝子社製の高価なＰＤ２００基材を使用する。
【００１２】
特許文献５及び６は、複数の散乱材料の例として、気泡、析出結晶、基礎材料とは異なる粒子、及びガラス粉を開示し、そしてガラス基材としてソーダ石灰基材を使用する。
【００１３】
上記特許文献に記載された方法は、ガラスフリットの焼結の際の隙間によって生じるか、若しくはガラス基材の表面に付着した材料を酸化することによって生じる気泡、又は追加の異なる材料（結晶、蛍光体など）を散乱材料として使用するので、共通の特徴を開示する。気泡を散乱材料として使用する場合、強い散乱効果を得ることができる。しかしながら、気泡は、ガラス内部の隙間によって生じる場合に上昇するというそれらの特性のために内部光抽出層の上部に自然に集まるので、気泡の密度又は分布を所望のレベルに調節することは困難である。また、気泡をガラスフリットの粒子の隙間によって生じさせる場合も、内部光抽出層の表面にひずみが生じ、電極の短絡を引き起こす。気泡をガラス層の表面に付着した材料を酸化することによって生じさせる場合、ガラス基材の表面を処理するためのさらなる工程が必要である。さらに、これらの特許文献におけるように、散乱粒子が内部光抽出層中にランダムに分布している場合、入射光の多重散乱の結果、光の損失が増大し、可視光の透過率減少の原因となる。
【先行技術文献】
【特許文献】
【００１４】
【特許文献１】韓国特許出願公開第１０−２０１０−００５１６３１号公報
【特許文献２】韓国特許出願公開第１０−２０１０−０１０１０７６号公報
【特許文献３】韓国特許出願公開第１０−２０１１−０１１６１４２号公報
【特許文献４】韓国特許出願公開第１０−２０１０−０１３８９３９号公報
【特許文献５】韓国特許出願公開第１０−２０１１−０１１３１７７号公報
【特許文献６】韓国特許出願公開第１０−２０１１−０１０８３７３号公報
【発明の概要】
【発明が解決しようとする課題】
【００１５】
上述の理由から、ガス、特に空気を散乱材料として使用すると、さらなる散乱材料の添加は必要なく、それによって強力な散乱効果を得ることができる簡単な作製方法が得られる。しかしながら、ガスを散乱材料として使用する場合、内部光抽出層とガラス基材との界面に（内部光抽出層の上部にでなく）ガスを集中させる方法が依然として必要とされる。
【課題を解決するための手段】
【００１６】
本発明は、ガラス基材と内部光抽出層との界面に界面空隙層を含む発光装置用積層体を提供するものであり、この積層体では、界面空隙層が（好ましくは単独で）界面空隙層の表面での光の散乱を誘起して、光を外部へ効果的に抽出する。そうすることによって、好ましくは可視光の全波長範囲（３８０ｎｍ〜７８０ｎｍ）内で均一な曇り度を有する、発光装置の光効率を有意に改善することができる。
【００１７】
本発明はまた、散乱要素としてさらなる材料を添加する必要がなく、そして光を散乱させる要素が全内部光抽出層上よりもむしろガラス基材と内部光抽出層との界面に形成される、発光装置用積層体も提供する。このように、ひずみ又は気泡が内部光抽出層の上面に形成されるのが防止され、内部光抽出層が平滑な上面を有することが可能になる。
【００１８】
本発明はまた、簡単であるため有効かつ経済的な、発光装置用積層体を作製する方法であって、発光装置用積層体の界面空隙層の厚さ及び空隙面積率を効果的に調節できる方法も提供する。
【００１９】
本発明はまた、透明な電極がその上に形成され、好ましくは内部抽出層と接触している発光装置用積層体も提供する。
【００２０】
本発明の１つの実施形態によれば、カリウムを含むか又はカリウムを含む無機層でコーティングされたガラス基材と、前記ガラス基材上にガラスフリットから形成された、１．８〜２．１の屈折率を有しガラス基材との界面に界面空隙層を含む内部光抽出層とを含む、発光装置用積層体が開示される。
【００２１】
本発明の別の実施形態によれば、発光装置用積層体を作製するための方法であって、カリウムを含むか又はカリウムを含む無機層でコーティングされたガラス基材を用意する工程と、ガラスフリットペーストを前記ガラス基材上に適用してガラスフリット層を形成する工程と、前記ガラスフリット層を乾燥する工程と、乾燥した前記ガラスフリット層を焼結させて１．８〜２．１の屈折率を有する内部光抽出層を形成する工程とを含む方法が開示され、形成された内部光抽出層はガラス基材との界面に界面空隙層を含んでいる。ここでは、前記ガラスフリット層を好ましくは５００℃と５９０℃の間の温度で焼結させる。前記界面空隙層を形成するために好適な焼結温度を適用することができ、これは内部光抽出層のフリット組成及び最終的な厚さに依存することができる。
【００２２】
前記ガラス基材中のカリウムは前記ガラスフリット層の焼結の間にガラスフリット層の下方部分へ向かって拡散し、それによってガラスフリット層の下方部分の緻密化温度が上昇する。
【００２３】
本発明の別の実施形態によれば、発光装置用積層体を作製する方法は、焼結した前記ガラスフリット層（第１ガラスフリット層）上に別のガラスフリット層を適用して第２ガラスフリット層を形成する工程と、前記第２ガラスフリット層を乾燥する工程と、乾燥した前記第２ガラスフリット層を焼結させて１．８〜２．１の屈折率を有する内部光抽出層を形成する工程とをさらに含んでもよい。例えば米国特許第６９０５９９１号明細書、同第５７８０３７１号明細書、同第５７７６８８４号明細書で開示されるような、充分なカリウムを有する任意の好適なカリウム含有ソーダ石灰基材をガラス基材として使用することができる。上記参考文献のうち、３〜７．５重量％のＫ2Ｏを含むガラス組成物が米国特許第６９０５９９１号明細書の実施形態１〜１２（１１及び１２欄を参照）に記載されており、カリウムの拡散に対する悪影響を防止するためにその組成物が含む他のアルカリ金属は１０％以下が好ましい。
【００２４】
さらに、光学装置のために一般的に使用され、カリウムを含まず又はわずかな量（不純物として、例えば１重量％未満）しか含まないガラス基材を、カリウムでの処理（例えば、基材をフリットの焼結前にカリウム源と接触させる）後に使用してもよい。その後、前記ガラスの表面又は最外領域は充分なカリウムをより多く含むようになる。焼結後の前記ガラス基材表面でのカリウム濃度は、１〜１５重量％でよく、好ましくは５重量％未満でよい。
【００２５】
さらに、光学装置のために一般的に使用されるガラス基材を、カリウムを含むガラス基材の代わりに、カリウム層を含む無機層でコーティングした後に使用してもよい。当該無機層は、例えば、カリウムを含む低屈折率ガラスフリットから形成できる。この場合、低屈折率ガラスフリットの屈折率は、好ましくはガラス基材のそれと類似している。
【００２６】
さらに、焼結後の内部光抽出層のカリウム濃度は、ガラス基材と内部光抽出層との界面よりも内部光抽出層の最外面の方向に向かってより小さくなってもよい。前記内部光抽出層の最外面でのカリウム濃度は、好ましくは１重量％未満である。
【００２７】
界面空隙層を有する内部抽出層のために使用するガラスフリットは、ガラスフリットの総重量基準で、５５〜８４重量％のＢｉ2Ｏ3、０〜２０重量％のＢａＯ、５〜２０重量％のＺｎＯ、１〜７重量％のＡｌ2Ｏ3、５〜１５重量％のＳｉＯ2、５〜２０重量％のＢ2Ｏ3、及び０．０５〜３重量％のＮａ2Ｏを含むことができる。
【００２８】
内部光抽出層はガラスフリットの単層からなっていてもよく、ガラス基材はガラスフリットペーストの単一コーティングを有する。この単一ガラスフリット層は、好ましくは平滑な表面を有し、界面空隙層の表面全体においてさえも、表面に突出した散乱要素がない。
【００２９】
さらに、内部光抽出層は、ガラスフリットペーストの二重コーティングをコーティングすることから形成されるガラスフリットの二重層からなっていてもよい。コーティングの各々のためのガラスフリットペーストは、ガラスフリット層間の界面が見えないように同じ組成を有していてもよいし、又はガラスフリット層間の界面が見えるように異なる組成を有していてもよい。ガラスフリットペーストの第２コーティングから形成される第２ガラスフリット層は、好ましくは平滑な表面を有し、第１ガラスフリット層との界面で空隙層を形成せず、そして散乱要素がない。
【００３０】
内部光抽出層は、単層であろうと二重層であろうと、６〜３０μｍ、好ましくは１０μｍ〜２５μｍの合計厚さを有し得る。内部光抽出層は５５０ｎｍで、又は可視光の全範囲内でも、１．８〜２．１、好ましくは少なくとも１．９の屈折率（ＲＩ）を有する。前記内部光抽出層の表面粗さ（Ｒａ）は好ましくは１ｎｍ未満である。
【００３１】
内部光抽出層は、ガラス基材又は無機層との界面に界面空隙層を含むことができる。界面空隙層は１〜５μｍの厚さを有することができ、そして界面空隙層は４０〜９０％の空隙面積率を有することができる。界面空隙層の厚さ及び空隙面積率は、走査型電子顕微鏡（ＳＥＭ）によって測定される。空隙面積率は、空隙面積を界面空隙層の総面積で割ることによって得ることができる。
【００３２】
本発明の発光装置用積層体では、ソーダ石灰ガラス基材などの広く使用されるガラス基材を基材として使用できる。さらに、内部光抽出層は、アルカリ金属の拡散を防止するための基材のさらなる表面処理工程なしで、簡単かつ経済的な方法を使用して、又は散乱要素を添加して作製できる。
【００３３】
さらに、本発明の発光装置用積層体では、散乱材料である空隙が基材と内部光抽出層との界面に集中するので、内部光抽出層は湾曲のない平滑面を有することができる。このように、内部光抽出層の表面のさらなる処理は必要とされず、電極における短絡などの問題もない。また、界面空隙層中の空隙の形状又は空隙面積率は、焼結温度及び時間によって制御できる。
【００３４】
さらに、本発明の発光装置用積層体を使用して、界面で失われる光を外部に効果的に抽出できる。この関連で言えば、発光装置用の気泡を散乱要素として使用し同じ拡散性能を有する従来の散乱型積層体と比較して、吸光度などの他の光学特性を発光装置用の従来の散乱型積層体と同様の又はよりすぐれたレベルで維持しつつ、可視光の総透過率及び垂直方向に対する光透過率は遙かに優れ、且つ可視光波長範囲での曇り度は均一である。
【図面の簡単な説明】
【００３５】
【図１】本発明の実施形態による内部光抽出層を含む発光装置用積層体を示す概略図である。
【図２】本発明の実施形態による内部光抽出層を含む発光装置用積層体を作製する方法を示すフローチャートである。
【図３】カリウムを含むソーダ石灰ガラス基材及びカリウムを含まないソーダ石灰ガラス基材を使用した場合の、焼結温度を変えて焼結させたガラスフリット層の断面を示す走査型電子顕微鏡（ＳＥＭ）写真である。
【図４】実施例１で説明するようにして作製した内部光抽出層の断面及び底面を示すＳＥＭ写真である。
【図５】実施例１で説明するようにして作製した内部光抽出層の表面を示す原子間力顕微鏡（ＡＦＭ）写真である。
【図６】本発明の実施形態による発光装置用積層体の総透過率に対する曇り度を示すグラフである。
【図７】本発明の実施形態による発光装置用積層体の曇り度を示すグラフである。
【図８】本発明の実施形態による発光装置用積層体の吸光度を示すグラフである。
【図９】本発明の実施形態による発光装置用積層体から外部へ放射される光の強度分布を視野角に関して示すグラフである。
【図１０】ガラス基材をイオン交換法によってカリウムイオン処理しそして内部光抽出層を本発明の方法に従ってガラス基材上に形成した後のガラス基材のカリウムイオン濃度分布における変化を示すグラフとＳＥＭ写真である。
【図１１】ガラス基材上に大量のカリウムを含む低屈折率ガラスフリットを形成する方法によって作製された発光装置用積層体を示すＳＥＭ写真である。
【発明を実施するための形態】
【００３６】
＜用語＞
以下、本明細書中で使用する用語を説明する。
【００３７】
「約」という語を数値と一緒に用いる場合、「約」は、対応する数値の有効数字内の誤差範囲を含むすべての値を意味すると解釈される。
【００３８】
「積層体」という語は、２つ又はそれ以上の層が積み重ねられ、そして電子装置で独立して使用することができるか、又は別の層（例えば透明電極など）がその積層体上にさらに積み重ねられた状態で使用することができる構造体を意味する。
【００３９】
「ガラスフリット」という語は、内部光抽出層を形成するための原料であり、そしてガラス粉末を意味し、又は溶媒、バインダーなどがガラス粉末と混合されているペースト状態を意味することができる。本書中で使用される「フリット」という語は、ガラスフリットを意味すると理解されるべきである。
【００４０】
「ガラスフリット層」という語は、ガラスフリットを含むペーストが基材上に適用されている層を意味する。
【００４１】
「内部光抽出層」という語は、ガラスフリット層を焼結（ガラスフリットが融解）後に形成される層を意味する。内部光抽出層がＯＬＥＤなどの光学装置のために使用される場合、内部光抽出層は基材と透明電極との間に形成され、発光層（有機層）から放射される光が基材と透明電極層と有機層の屈折率の差のために失われるのを防止し、そして基材と空気の屈折率差のために内部に隔離された光を基材の外部へ効果的に抽出する。ガラスフリットに加えて、添加剤などの別の材料を、（少量の）散乱粒子さえも含めて、内部光抽出層中にさらに含有させてもよい。
【００４２】
「界面空隙層」という語は、ガラス基材又は無機層でコーティングされたガラス基材と接触した空隙（開放気孔）に満ちた層である。しかしながら、界面空隙層はガラス基材又はコーティングされたガラス基材から外部衝撃、熱、及び物理的外力によって容易に分離されず、そして光の散乱を誘起する。図１は、本発明の実施形態による内部光抽出層を含む発光装置用積層体を示す概略図である。「ＩＬＥ」は、その反射率が１．８〜２．１である内部光抽出層を表し、「Ｇ」はガラス基材を表し、そして「Ｖ」はその反射率が約１である空隙を表している。
【００４３】
「発光装置用積層体」という語は、内部光抽出層が基材上に積み重ねられている構造体を意味する。
【００４４】
＜基材＞
本発明で使用する基材はカリウムを含むか、又はカリウムを含む無機層でコーティングされている。基材は好ましくは、発光装置の支持体としての役割を果たし、１５０μｍから数ミリメートルまでの厚さを有するガラス基材でよい。ガラス基材の厚さは、好ましくは０．３〜２．０ｍｍ、又はさらには０．５〜１ｍｍである。本発明においてガラス基材（又はコーティングされたガラス基材）は、ガラス基材の曇り度に関係なく、ソーダ石灰、ホウケイ酸塩など、又はガラスセラミックタイプの基材でよい。
【００４５】
ガラス基材の可視光の透過率は、好ましくは少なくとも約７０％である。高温焼結工程に耐えることができる任意の基材を本発明で使用することができる。
【００４６】
ソーダ石灰ガラス基材をガラス基材として使用してもよく、カリウムを含まないか若しくは不充分な量のカリウムしか含まない（例えば、カリウムが単に不純物として存在する）ガラス基材にカリウムを注入してもよく、又はガラス基材上にコーティングしてもよい。限定されることはないが、スピンコーティング、ディッピング、自己組織化単層（ＳＡＭ）処理、イオン交換法、ゾル−ゲルコーティングなどをはじめとする、任意の公知の処理方法を使用することができる。
【００４７】
＜ガラスフリット＞
本発明のガラスフリットは、内部光抽出層を形成するために好適な原料であり、粉末であっても又はペーストであってもよい。高い屈折率を獲得するのが容易であるために、ガラスフリットは内部光抽出層を形成するのに非常に有用な原料である。したがって、本書中に記載されるガラスフリットを、ガラス材料を含有するすべての内部光抽出層に適用することができる。ガラスフリットを焼結させることによって内部光抽出層を形成する場合、ガラス材料の組成は、内部光抽出層中に含まれるガラス材料のそれと同じである。したがって、ガラスフリット組成物の以下の特徴は、内部光抽出層中に含まれるガラス材料の組成物の特徴と一致する。
【００４８】
内部光抽出層のためのガラスフリットは１．８〜２．１、好ましくは１．８５〜２．０の屈折率を有する。屈折率の範囲は、一般的な光学装置、特にＯＬＥＤ装置の光透過性電極層及び有機層の各々の屈折率に相当する値であり、屈折率の差の光抽出効率に対する影響を最小限に抑えるためのものである。
【００４９】
熱膨張係数は７０〜９０×１０-7／℃でよい。熱膨張係数は、ガラス基材（これは内部光抽出層の形成の基礎となる光透過性基材である）がフリットを焼結させる工程で変形又は劣化するのを防止するための範囲として設定される。
【００５０】
本発明のガラスフリットは、ガラスフリットの総重量基準で、５５〜８４重量％のＢｉ2Ｏ3、０〜２０重量％のＢａＯ、好ましくは５〜２０重量％のＺｎＯ、１〜７重量％のＡｌ2Ｏ3、５〜１５重量％のＳｉＯ2、５〜２０重量％のＢ2Ｏ3、及び０．０５〜３重量％のＮａ2Ｏを含む。
【００５１】
Ｂｉ2Ｏ3は、ガラスフリットの緻密化温度を低下させ、そして屈折率を増加させるための必須成分であり、ＢａＯは屈折率を増加させるためにＢｉ2Ｏ3と組み合わせることができる補助成分である。ガラスフリット中のＢｉ2Ｏ3含有量は、好ましくは６０〜８０重量％、さらに好ましくは６２〜７８重量％、そして最も好ましくは６５〜７５重量％でよい。ＢａＯ含有量は、好ましくは０〜１０重量％、さらに好ましくは０〜５重量％、そして最も好ましくは０〜２重量％でよい。一部の実施形態では、ＢａＯ含有量はゼロ（０）でよい。Ｂｉ2Ｏ3含有量が上記範囲の下限値よりも少ない場合、低下した屈折率、そしてさらには焼結温度の上昇のために、１．８〜２．１の屈折率範囲を得ることが困難であり、好ましくない。Ｂｉ2Ｏ3含有量が上記範囲の上限値よりも多い場合、ガラスフリットによる青色領域の光の吸収がより強くなり、焼結の際の熱安定性が低下して、内部光抽出層の表面の劣化を引き起こす。ＢａＯはガラスフリットの緻密化温度を低下させる能力が低いので、ＢａＯはＢｉ2Ｏ3の一部を置換してもよい。しかしながら、ＢａＯの含有量が上記範囲の上限値よりも多い場合、焼結温度は好適な範囲を超える。
【００５２】
ＺｎＯは、ガラスフリットの緻密化温度を低下させるための成分である。ガラスフリット中のＺｎＯ含有量は、５〜２０重量％、好ましくは５〜１５重量％、そしてさらに好ましくは５〜１３重量％でよい。ＺｎＯの含有量が上記範囲の上限値よりも多い場合、ガラスフリットの相が不安定になり、耐酸性が弱くなり、そしてガラスフリットによる緑色領域の光の吸収が強くなるので、好ましくない。
【００５３】
Ａｌ2Ｏ3はガラスフリットの相を安定化させるための成分である。ガラスフリット中のＡｌ2Ｏ3含有量は、１〜７重量％、好ましくは１．５〜５重量％、そしてさらに好ましくは２〜４重量％でよい。Ａｌ2Ｏ3含有量が上記範囲の下限値よりも少ない場合、ガラスフリットの相が不安定になり、そして耐薬品性が弱くなるので、好ましくない。Ａｌ2Ｏ3含有量が上記範囲の上限値よりも多い場合、ガラスフリットの屈折率が低くなり、そして焼結温度が上昇するので、好ましくない。
【００５４】
ＳｉＯ2はガラスフリットの相を安定化させるための成分である。ガラスフリット中のＳｉＯ2含有量は、５〜１５重量％、好ましくは６〜１４重量％、そしてさらに好ましくは７〜１２重量％でよい。ＳｉＯ2含有量が上記範囲の下限値よりも少ない場合、ガラスフリットの相が不安定になるので好ましくない。ＳｉＯ2含有量が上記範囲の上限値よりも多い場合、ガラスフリットの屈折率が低くなり、焼結温度が上昇するので、好ましくない。
【００５５】
Ｂ2Ｏ3は、熱膨張係数を低下させ、ガラスフリットの相を安定化させ、そして緻密化温度を低下させるための成分である。ガラスフリット中のＢ2Ｏ3含有量は、５〜２０重量％、好ましくは６〜１５重量％、そしてさらに好ましくは７〜１２重量％でよい。Ｂ2Ｏ3含有量が上記範囲の下限値よりも少ない場合、ガラスフリットの相が不安定になるので好ましくない。Ｂ2Ｏ3含有量が上記範囲の上限値よりも多い場合、内部光抽出層の耐水性が弱くなるので、好ましくない。
【００５６】
Ｎａ2Ｏはガラスフリットの緻密化温度を低下させるために添加される成分である。ガラスフリット中のＮａ2Ｏ含有量は、０．０５〜３重量％、好ましくは０．１〜２重量％、そしてさらに好ましくは０．５〜１．５重量％でよい。Ｎａ2Ｏ含有量が上記範囲の下限値よりも少ない場合、ガラスフリットの焼結温度が上昇するので好ましくない。Ｎａ2Ｏ含有量が上記範囲の上限値よりも多い場合、耐薬品性が弱くなるので好ましくない。
【００５７】
ガラスフリットは、不可避の少量のＴｉＯ2又はＺｒＯ2（例えば、０．０５重量％以下）を含んでもよいが、それより多く含んではならない。
【００５８】
さらに、ガラスフリットは、Ｎｂ、Ｐ、Ｐｂ、Ｔａ、Ｙ、Ｓｎ、Ｇｄ、Ｌａ、Ｖ、及びＭｏのいずれも含有しなくてよい。
【００５９】
ここで、本発明の実施形態によるガラスフリットの組成は、Ｆｅ、Ｖ、Ｃｒ、Ｍｎ、Ｎｉ、Ｃｏ、Ｃｕ、Ｐｄ、Ａｇ、Ａｕ、Ｐｔ、Ｃｄなどのいずれの遷移金属も含まないが、場合によって少量のＣｅを含んでもよい。遷移金属は、Ｂｉ2Ｏ3又は同種のものの高温還元を抑制し、それによって焼結工程の間のフィルムの黄変を防止する。したがって、遷移元素は一般にガラスフリット中にＢｉ2Ｏ3とともに添加される。しかしながら、すべての遷移金属は特定の光波長範囲内で強力な吸収特性を示し、そして特に、内部光抽出層における散乱のために光経路が増加する場合、遷移元素による光吸収が光の致命的な損失の原因となりかねない。この点で、遷移元素のガラスフリット組成への添加を回避することが不可欠である。しかしながら、ランタノイド元素であるＣｅの酸化物は光吸収特性が紺青色領域に限定されるので、Ｃｅ酸化物は、蛍光体青色光源を有するＯＬＥＤ照明装置に対する光学的影響が弱い。さらに、Ｃｅ酸化物は、内部光抽出層の作製の際に有機成分を焼き尽くす工程における完全燃焼の助けとなる。したがって、ＣｅＯ2を０．３重量％以下、好ましくは０．１重量％の量で添加してもよい。一方、本発明の特定の実施形態では、ＣｅＯ2を添加しなくてもよい。
【００６０】
＜発光装置用積層体の作製＞
図２は、本発明の実施形態による発光装置用積層体を作製するための方法を説明するフローチャートである。「ＩＬＥ」、「Ｖ」及び「Ｇ」の意味は、図１で示されるものと同じである。「Ｆ」は焼結前のガラスフリットを表し、「ＥＣ」はエチルセルロースを表している。
【００６１】
まず、カリウムを含むか若しくはカリウムで表面処理された基材、又はカリウムを含む無機層でコーティングされた基材を用意する（工程（ａ））。基材に必要な屈折率などの基本的な物理的性質は上述のとおりである。ガラスフリットを含むペースト（好ましくは散乱粒子を含まない）を前記基材上に適用し（工程（ｂ））、次いで乾燥する（工程（ｃ））。ペースト中に含まれるガラスフリットの組成は上述のとおりであり、ペーストはガラスフリットを７０〜８０重量％の量で含み、ペーストの残りの組成は、バインダー、溶媒などを含む。限定されるものではないが、スクリーン印刷、スリットダイコーティング、バーコーティング、ロールコーティングなどをはじめとする、当該分野で一般的に知られている任意のコーティング法を使用してペーストを適用することができる。
【００６２】
乾燥したガラスフリットを５００〜５９０℃の温度で焼結させる（工程（ｄ））。基材中に含まれるカリウムは焼結工程の間にガラスフリット層中に拡散する。
【００６３】
ごく少量のカリウムの注入でも、界面空隙層を作ることができるようにガラスフリットの熱的特性を変更することができる（工程（ｅ））。さらに、カリウムの拡散速度は遅いので、界面空隙層の厚さ及び空隙面積率を効果的に制御することができる。
【００６４】
図３は、ソーダ石灰基材がカリウムを含むかどうかによって界面空隙層が形成されるかどうかを示しており、また内部光抽出層の断面における変化も示している。カリウムを含まないガラス基材を使用する場合（Ａ列）、界面空隙層は全温度範囲内で形成されず、そして界面光抽出層が５４５℃で形成される。一方、カリウムを含む基材を使用する場合（Ｂ列）、界面空隙層を含む内部光抽出層が５４５℃で形成され、次いで焼結がガラスフリットの界面でゆっくりと行われるので、界面空隙層を含まない内部光抽出層が５９５℃で形成される。したがって、カリウムを含むガラス基材上にコーティングされたガラスフリット層の焼結温度を制御することによって界面空隙層を含む内部光抽出層を作製できること、そしてさらに、界面空隙層の厚さ及び空隙面積密度を調節することが可能であることがわかる。
【００６５】
基材がカリウムを含むかどうかに関係なく、焼結工程の間に少量の空隙が内部光抽出層の内部で形成されることがある。これはガラスフリット層焼結工程において不可避であり、したがって空隙は、発光装置用積層体の総透過率、吸光度、及び曇り度に影響を及ぼさないように形成できることが好ましい。
【００６６】
ガラス基材又は無機層の表面のカリウム濃度は、好ましくは１〜１５重量％でよい。カリウムの濃度が１５重量％の上限値よりも高い場合、透過率が大幅に減少しかねない。また、界面空隙層の厚さは、好ましくは１〜５μｍの範囲内でよい。界面空隙層の厚さが下限値よりも薄い場合、散乱効果は最小となり、そして界面空隙層の厚さが上限値よりも厚い場合、多重散乱が起こり、これによって透過率が減少し、それにより光の損失が起こる。界面空隙層の空隙面積率は、焼結時間及び温度を制御することによって調節することができ、そして光を効率よく外部へ抽出することができるように、好ましくは４０〜９５％、好ましくは７０〜９５％でよい。さらに、空隙は基材又は無機層と内部光抽出層との界面だけに形成されるので、内部光抽出層の表面は、気泡を散乱要素として使用する内部光抽出層と異なって、最小量の気泡を有する。したがって、内部光抽出層の表面粗さを好ましくは１ｎｍ未満であるように形成することができる。また、ガラスフリット層の表面粗さは、界面空隙層の構造によって影響を受けないために充分な厚さを有する必要があり、そのために多重ガラスフリット層を形成してもよい。ガラスフリット層を単層として形成するかそれとも２以上の多層として形成するかに関係なく、内部光抽出層の合計厚さは６〜３０μｍ、好ましくは１０〜２０μｍの範囲内である。内部光抽出層の厚さが６μｍ未満である場合、内部光抽出層の表面粗さが１ｎｍ以上になりかねず、又は表面で気泡が生じる危険性が増大する。内部光抽出層の厚さが３０μｍより大きい場合、光抽出効率が減少しかねない。
【００６７】
本発明の発光装置用積層体は、（界面で失われる）光を効果的に外部へ抽出することができ、吸光度などの光学特性を、気泡を散乱要素として使用する発光装置用の従来の散乱型積層体と同等又はより良好なレベルで維持することができ、同じ拡散性能を有する発光装置用の従来の散乱型積層体よりも全光透過率及び垂直方向での光透過率がはるかに良好であることができ、そして可視光波長範囲内で従来の散乱型積層体よりもはるかに均一な曇り度を有することができる。本発明の発光装置用積層体は、ＯＬＥＤなどの光学装置に適用されるように、透明電極層が内部光抽出層上にさらに積み重ねられた状態で使用することができる。透明電極層としては、酸化インジウムスズ（ＩＴＯ）、透明な導電性酸化物（ＴＯＣ）、グラフェンなどを使用できる。スパッタリングなどの透明電極層の通常の被着方法を使用することができる。
【００６８】
もちろん、酸化ケイ素（ＳｉＯ2）、窒化ケイ素（Ｓｉ3Ｎ4）、酸化チタン（ＴｉＯ2）、酸化スズ（ＳｎＯ2）、酸窒化ケイ素（ＳｉＯＮ）などからなり、好ましくは１．８超のＲＩ及び１００ｎｍ未満の厚さを有するバリヤ層を、内部光抽出層と電極との間に加えてもよい。その一方、厚さが５〜５０ｎｍであるバリヤ層を内部光抽出層上に被着させる工程を加えることによって、化学エッチング工程の際に内部光抽出層を保護し、そして光抽出効果を増大させることが可能である。バリヤ層は、例えばＳｉＯ2及びＳｉ3Ｎ4層が代替的に積み重ねられた単層又は多層として形成してもよい。
【実施例】
【００６９】
詳細な実施例は下記のとおりである。しかしながら、これらの実施例は、本発明のより良好な理解のために役に立つだけのものであって、本発明の範囲を多少なりとも限定するものと解釈されるべきではない。
【００７０】
実施例１：カリウム含有ガラス基材を有する発光装置用積層体の作製
米国特許第６９０５９９１号明細書の実施形態１０で説明されているように、０．７ｍｍの厚さを有し、５ｗｔ％のＮａ2Ｏ及び６ｗｔ％のＫ2Ｏを含むガラス基材を用意する。ガラスフリットの総重量基準で７０ｗｔ％のＢｉ2Ｏ3、３ｗｔ％のＡｌ2Ｏ3、１０ｗｔ％のＺｎＯ、７ｗｔ％のＳｉＯ2、９ｗｔ％のＢ2Ｏ3、及び１ｗｔ％のＮａ2Ｏを含むガラスフリットを、ペーストの合計量基準で７５ｗｔ％含み、バインダーとしてのエチルセルロースを３ｗｔ％、及び溶媒を２２ｗｔ％含むペーストを作製する。屈折率は５５０ｎｍで１．９１である。
【００７１】
ガラス基材を洗浄し、次いでガラスフリットを含むペーストをスクリーン印刷法によってガラス基材上に塗布する。コーティングしたペーストを１３０℃の温度のオーブン中にて約２０分間乾燥することによって溶媒を蒸発させる。その後、乾燥したペーストを４３０℃の温度で約２０分間放置することによって、乾燥ペースト中に含まれるエチルセルロースを除去する。
【００７２】
作製したガラスフリット層を５４０℃の温度で約１０分間焼結させる。エチルセルロースを除去するための加熱とガラスフリット層の焼結とは、ロールハース炉（ＲＨＦ）を用いた連続処理によって行ってもよいし、又は別々の炉を使用することによって行ってもよい。
【００７３】
図４は、実施例１で説明したようにして作製した内部光抽出層を示すＳＥＭ写真である。左の写真（図４（ａ））は、内部光抽出層の撮影された断面を示し、右の写真（図４（ｂ））は、下向き方向で撮影した界面空隙層を示している。ガラスフリットの粒子が焼結されずに残り、それによって粒子間に空隙が生じているのが見られる。これらの粒子の大きさは約１μｍ〜５μｍである。
【００７４】
図５は、実施例１で説明したようにして作製した内部光抽出層の表面を示すＡＦＭ写真である。表面粗さ（Ｒａ）の平均値が０．２５ｎｍであり、１ｎｍよりも小さいことがわかる。
【００７５】
実施例２：カリウム含有ガラス基材を有する発光装置用積層体の作製
焼結温度を５５０℃に設定すること以外は実施例１と同じ方法で、界面空隙層を含む発光装置用積層体を作製する。
【００７６】
実施例３：カリウム含有ガラス基材を有する発光装置用積層体の作製
焼結温度を５６０℃に設定すること以外は実施例１と同じ方法で、界面空隙層を含む発光装置用積層体を作製する。
【００７７】
実施例４：カリウムで処理したガラス基材を有する発光装置用積層体の作製
カリウムイオンを含む溶液を厚さ０．７ｍｍのフロート板ガラス又は一般的なソーダ石灰ガラス基材の表面に湿潤法を用いてコーティングする。コーティングしたガラス基材を４００℃以上の高温で熱処理して、ナトリウムイオンとカリウムイオンとのイオン交換を起こさせる。イオン交換後、基材の表面残留応力は４５０ＭＰａであり、応力深さは１５μｍである。残りの処理を実施例１と同じ方法で行い、それによって界面空隙層を含む発光装置用積層体を作製する。
【００７８】
実施例５：カリウムを含む無機層でコーティングしたガラス基材を有する発光装置用積層体の作製
カリウムを含む低屈折率（５５０ｎｍでｎ＝１．５４）のガラスフリットペースト（Ｐｈｏｅｎｉｘ  Ｍａｔｅｒｉａｌｓ社により供給されるＰＡ−ＦＤ４１１５Ｃ（登録商標））を、カリウムを含まないか若しくは不純物量としてのカリウムを含む厚さ０．７ｍｍのフロート板ガラス又は一般的なソーダ石灰ガラス基材の表面に、スクリーン印刷法を用いてコーティングする。低屈折率ガラスフリットペーストを乾燥及び焼結させた後、約６〜１２μｍの厚さを有する無機層が形成される。実施例１と同じ組成及び処理条件でガラスフリット層を形成後、残りの処理を実施例１のとおりに行い、それによって界面空隙層を含む発光装置用積層体を作製する。
【００７９】
実施例６：カリウム含有ガラス基材を有する発光装置用積層体の作製
ガラス基材中に含まれるＮａ2ＯとＫ2Ｏの濃度以外は実施例１と同じ方法で、界面空隙層を含む発光装置用積層体を作製する。Ｎａ2Ｏの濃度は５重量％であり、Ｋ2Ｏの濃度は６重量％である。米国特許第６９０５９９１号明細書の実施形態（１１欄及び１２欄のＡＮＮＥＸにおける組成物１０を参照）で説明されているように、ガラス基材を用意する。
【００８０】
実施例７：二重層内部光抽出層を含む発光装置用積層体の作製
界面空隙層を含むガラス層（第１ガラスフリット層）を実施例１で説明したのと同じ組成及び処理条件で形成した後、約１〜５μｍの厚さを有する第２ガラスフリット層を第１ガラスフリット層上に形成して、内部光抽出層の最外面の平坦性を確保し、最外面の平坦性が界面空隙層によって低下することを防止する。第２ガラスフリットペーストの組成は、実施例１で説明したガラスフリットペースト（第１ガラスフリットペースト）のそれと同じである。第２ガラスフリット層は、スクリーン印刷を使用して第１ガラスフリット層上に第２ガラスフリットペーストをコーティングし、そして残りの処理を実施例１と同じ方法で行うことによって形成する。第１ガラスフリット層及び第２ガラスフリット層の合計厚さは２５μｍであり、そして内部光抽出層（第１ガラスフリット層＋第２ガラスフリット層）の最外面の平坦性はΔＲａ＜１ｎｍの条件を満たす。
【００８１】
比較例１：発光装置用積層体の作製
表面をカリウムイオンで処理しないこと以外は、実施例４と同じ方法で発光装置用積層体を作製する。
【００８２】
比較例２：発光装置用積層体の作製
４００ｎｍの直径を有する１．１ｗｔ％のＴｉＯ2粒子と、ガラスフリット中に含まれる酸化物から解離した酸素によって生じる気泡とを散乱要素として含む散乱型内部光抽出層を含む発光装置用積層体を、実施例と同じ組成を有するガラスフリットを使用して作製する。散乱型内部光抽出層は１０μｍの厚さを有する。散乱型内部光抽出層上に、ＴｉＯ2を含まずに実施例と同じ組成を有するガラスフリットを使用して第２ガラスフリット層を積み重ね、次いで５４５℃の温度で焼結させる。
【００８３】
比較例３：発光装置用積層体の作製
ＴｉＯ2粒子の濃度を２．０ｗｔ％まで増加させる以外は、比較例２と同じ方法で発光装置用積層体を作製する。
【００８４】
比較例４：発光装置用積層体の作製
ＴｉＯ2粒子の濃度を０．９ｗｔ％に減少させる以外は、比較例２と同じ方法で発光装置用積層体を作製する。
【００８５】
（発光装置用積層体の光学特性の評価）
表１は、実施例１〜４及び比較例１〜４に従って作製した発光装置用の積層体の透過率と曇り度を示している。内部空隙層を形成していない比較例１の積層体と比較して、全透過率が減少し、そして曇り度がかなり増加している。散乱要素を含む比較例２〜４の積層体と比較して、曇り度は優れている。光抽出層の合計厚さはすべての事例で約２０〜２５μｍである。
【００８６】
【表１】
0006594311.tif 000002
【００８７】
図６は、実施例１〜４で作製した積層体（●として示す）と比較例２〜４で作製した積層体（◆として示す）の曇り度（Ｙ軸）に関する可視光範囲内の全透過率（Ｘ軸）の変化を比較するグラフである。本発明の発光装置用積層体の全透過率は、同じ拡散性能を有する比較例の発光装置用積層体のそれよりも約２％〜７％高い。
【００８８】
図７〜９は、実施例１で作製した発光装置用積層体の光学特性（実線として示す）と比較例２で作製した発光装置用積層体のそれら（破線として示す）とを比較するグラフである。
【００８９】
図７は曇り度を示すグラフである。Ｘ軸は波長（λ）を示し、Ｙ軸は曇り度（ＨＲ，％）を示している。本発明による発光装置用積層体の曇り度（実線として示す）は、可視光の全波長範囲内で一貫して均一である。しかしながら、比較例２の発光装置用積層体（波線として示す）では、波長が長くなるほど曇り度は小さくなっている。このように、最大値と最小値との間で３０％以上の曇り度の差がある。
【００９０】
図８は吸光度を示すグラフである。Ｘ軸は波長（λ）を示し、Ｙ軸は吸光度（Ａｂ，％）を示している。本発明による発光装置用積層体の吸光度（実線で示す）は、可視光の全波長範囲内で、比較例２の発光装置用積層体のそれ（破線で示す）とほぼ等しい。
【００９１】
図９は、外側に放射される光の強度分布を視野角に関して示すグラフである。Ｘ軸は正面から見た角度（°）を示し、Ｙ軸は強度（任意単位）を示している。本発明による発光装置用積層体（実線として示す）は、−８０°から８０°までの視野角にわたって比較例２の発光装置用積層体（波線として示す）とほぼ等しい光拡散性能を有する。しかしながら、本発明による発光装置用積層体は、−２０°から２０°までの視野角内で比較例２の発光装置用積層体よりもはるかに優れた光濃度（光透過率）を有する。
【００９２】
図１０は、実施例４で説明したイオン交換法によってカリウムで処理した基材のカリウム濃度の分布（焼結前、左の図、図１０（ａ））、及びカリウムで処理した前記基材上にガラスフリット層を適用し、次いで焼結によって内部光抽出層を形成した発光装置用積層体のカリウム濃度の分布（焼結後、右の図、図１０（ｂ））を示している。カリウムで処理した基材のカリウムイオン濃度は表面に向かって高くなっている。しかしながら、前記基材上にガラスフリット層を適用し焼結させることによって内部光抽出層を形成後には、カリウムイオンはガラス基材の表面から内部光抽出層へ拡散し移動している。
【００９３】
図１１は、実施例５で作製した発光装置用積層体の断面を示すＳＥＭ写真である。この写真は、低屈折率ガラスフリット層と内部光抽出層との間に界面空隙層が形成されていることを示している。したがって、発光装置用積層体を、一般的なガラス基材上にカリウムイオンを含有している低屈折率ガラスフリット層をコーティングする方法によって作製することができる。
【００９４】
要約すれば、界面空隙層を含んだ本発明の発光装置用積層体は、例えば吸光度などの光学特性を、散乱要素として気泡を使用する発光装置用の既存の散乱型積層体と同等又はそれ以上のレベルで維持することができ、同じ拡散性能を有する従来の発光装置用散乱型積層体よりもはるかに優れた可視光範囲内の全透過率及び垂直方向における光透過率を有することができ、そして可視光の全波長範囲内で従来の散乱型積層体よりもはるかに均一な曇り度を有することができる。
【産業上の利用可能性】
【００９５】
本発明の発光装置用積層体は、有効な光抽出を必要とする発光装置のために広く使用することができ、そしてそれは優れた光学特性を有するので、光学装置、例えば有機発光ダイオード（ＯＬＥＤ）、バックライト、照明産業などの分野に特に適している。
本発明の代表的な態様としては、以下を挙げることができる：
《態様１》
カリウムを含むガラス基材又はカリウムを含む無機層でコーティングされたガラス基材と、
前記ガラス基材上に１．８〜２．１の屈折率（ＲＩ）を有するガラスフリットから形成した内部光抽出層と、
を含み、前記内部光抽出層が前記ガラス基材又は前記無機層との界面に界面空隙層を含んでいる、発光装置用積層体。
《態様２》
前記ガラス基材がソーダ石灰ガラス基材である、態様１に記載の積層体。
《態様３》
前記ガラス基材の表面又は最外領域がカリウムで処理されている、態様１又は２に記載の積層体。
《態様４》
前記ガラス基材又は前記無機層の表面がカリウムを１〜１５重量％、好ましくは５重量％以下の濃度で含む、態様１〜３のいずれかに記載の積層体。
《態様５》
前記界面空隙層が１〜５μｍの厚さを有し、かつ、前記界面空隙層が４０〜９０％の空隙面積率を有する、態様１〜４のいずれかに記載の積層体。
《態様６》
前記ガラスフリットが、当該ガラスフリットの合計重量基準で５５〜８４重量％のＢｉ2Ｏ3、０〜２０重量％のＢａＯ、５〜２０重量％のＺｎＯ、１〜７重量％のＡｌ2Ｏ3、５〜１５重量％のＳｉＯ2、５〜２０重量％のＢ2Ｏ3、及び０．０５〜３重量％のＮａ2Ｏを含む、態様１〜５のいずれかに記載の積層体。
《態様７》
前記内部光抽出層が、前記ガラス基材又は前記無機層との界面に前記界面空隙層を含むガラスフリットの単層を有する、態様１〜６のいずれかに記載の積層体。
《態様８》
前記内部光抽出層が、前記ガラス基材又は前記無機層との界面に前記界面空隙層を含む第１ガラスフリット層と、当該第１ガラスフリット層を覆いこれと接触する第２ガラスフリット層とを有する、態様１〜６のいずれかに記載の積層体。
《態様９》
前記内部光抽出層がガラスフリットの単層又は二重層を含み、最外面に、好ましくは最外面から少なくとも２μｍの最外領域に、空隙及び粒子などの散乱要素を含んでいない、態様１〜８のいずれかに記載の積層体。
《態様１０》
前記内部光抽出層が６〜３０μｍの合計厚さを有する、態様１〜９のいずれかに記載の積層体。
《態様１１》
前記内部光抽出層が１ｎｍ未満の最外表面粗さ（Ｒａ）を有する、態様１〜１０のいずれかに記載の積層体。
《態様１２》
カリウムの濃度が、前記ガラス基材と前記内部光抽出層との界面から前記内部光抽出層の最外面へ向かって小さくなっている、態様１〜１１のいずれかに記載の積層体。
《態様１３》
カリウムが前記内部光抽出層の最外面で１重量％未満の濃度を有する、態様１〜１２のいずれかに記載の積層体。
《態様１４》
当該発光装置用積層体上に形成された透明な電極層をさらに含む、態様１〜１３のいずれかに記載の積層体。
《態様１５》
発光装置用積層体を作製する方法であって、
カリウムを含むガラス基材を用意すること、
ガラスフリットペースト（好ましくは散乱要素を含まない）を前記ガラス基材上に適用して第１ガラスフリット層を形成すること、
前記第１ガラスフリット層を乾燥させること、及び
乾燥した前記第１ガラスフリット層を焼結させて、１．８〜２．１の屈折率を有する内部光抽出層を形成すること、
を含み、前記内部光抽出層が前記ガラス基材との界面に界面空隙層を含む、発光装置用積層体の作製方法。
《態様１６》
発光装置用積層体を作製する方法であって、
ガラス基材を用意すること、
カリウムを含むガラスフリットペーストを前記ガラス基材上に適用すること、
前記ガラスフリットペーストでコーティングしたガラス基材を乾燥し焼結させて、カリウムを含むガラスフリットを含む無機層でコーティングしたガラス基材を形成すること、
ガラスフリットペースト（好ましくは散乱要素を含まない）を前記無機層でコーティングしたガラス基材上に適用して第１ガラスフリット層を形成すること、
前記第１ガラスフリット層を乾燥すること、及び
乾燥した前記第１ガラスフリット層を所定の第１温度で焼結させて、１．８〜２．１の屈折率を有する内部光抽出層を形成すること、
を含み、前記内部光抽出層が前記無機層との界面に界面空隙層を含む、発光装置用積層体の作製方法。
《態様１７》
焼結した前記第１ガラスフリット層上に別のガラスフリットペースト（好ましくは散乱要素を含まない）を適用して、第２ガラスフリット層（好ましくは突出部のない表面を有する）を形成すること、
前記第２ガラスフリット層を乾燥すること、及び
乾燥した前記第２ガラスフリット層を所定の第２温度で焼結させて、１．８〜２．１の屈折率を有する内部光抽出層のための二重フリット層構造体を形成すること、
をさらに含む、態様１５又は１６に記載の方法。
《態様１８》
カリウムの濃度が、前記ガラス基材又は前記無機層と前記内部光抽出層との界面から前記内部光抽出層の最外面に向かって小さくなる、態様１５〜１７のいずれかに記載の方法。
《態様１９》
前記界面空隙層が１〜５μｍの厚さを有し、かつ、前記界面空隙層が４０〜９０％の空隙面積率を有する、態様１５〜１８のいずれかに記載の方法。
《態様２０》
前記第１又は第２ガラスフリット層の最外面が１重量％未満の濃度でカリウムを含む、態様１５〜１９のいずれかに記載の方法。
《態様２１》
前記第１ガラスフリット層を５００℃と５９０℃の間の第１焼結温度で焼結させる、態様１５〜２０のいずれかに記載の方法。
《態様２２》
前記ガラス基材がソーダ石灰ガラス基材である、態様１５〜２１のいずれかに記載の方法。
《態様２３》
前記ガラス基材の表面又は最外領域をカリウムで処理する、態様１５〜２２のいずれかに記載の方法。
《態様２４》
前記ガラス基材の表面が１〜１５重量％の濃度でカリウムを含む、態様１５〜２３のいずれかに記載の方法。
《態様２５》
前記第１ガラスフリットが、当該ガラスフリットの総重量基準で、５５〜８４重量％のＢｉ2Ｏ3、０〜２０重量％のＢａＯ、５〜２０重量％のＺｎＯ、１〜７重量％のＡｌ2Ｏ3、５〜１５重量％のＳｉＯ2、５〜２０重量％のＢ2Ｏ3、及び０．０５〜３重量％のＮａ2Ｏを含む、態様１５〜２４のいずれかに記載の方法。
《態様２６》
前記内部光抽出層が６〜３０μｍの合計厚さを有する、態様１５〜２５のいずれかに記載の方法。
【符号の説明】
【００９６】
ＩＬＥ：  内部光抽出層（ＲＩ：１．８〜２．１）
Ｇ：      ガラス基材
Ｖ：      空隙（ＲＩ：約１）
Ｆ：      ガラスフリット
ＥＣ：    エチルセルロース
Ａ：      空気
【図１】
0006594311.tif 000003
【図２】
0006594311.tif 000004
【図３】
0006594311.tif 000005
【図４（ａ）】
0006594311.tif 000006
【図４（ｂ）】
0006594311.tif 000007
【図５】
0006594311.tif 000008
【図６】
0006594311.tif 000009
【図７】
0006594311.tif 000010
【図８】
0006594311.tif 000011
【図９】
0006594311.tif 000012
【図１０（ａ）】
0006594311.tif 000013
【図１０（ｂ）】
0006594311.tif 000014
【図１１】
0006594311.tif 000015